(57)【要約】【課題】塗装されていない状態での使用に適する連続した一貫性のある表面の外観を有する溶融めっき皮膜を形成する。【解決手段】本発明は、塗装されていない状態での使用に適する連続した一貫性のある表面の外観を有する研磨された溶融めっき皮膜を形成するために、鋼板を覆うミニマイズドスパングルのアルミニウム・亜鉛合金溶融めっき皮膜を研磨する方法を対象にする。【選択図】図３
2010509495.tif 000002
【特許請求の範囲】
【請求項１】
連続した一貫性のあるステンレススチールのような外観を有する研磨されためっき面を形成するための金属合金めっき鋼板製品の研磨方法であって、
ａ）ミニマイズドスパングルめっき皮膜を持つ金属合金めっき鋼板製品を供給するステップと、
ｂ）研磨されると前記連続した一貫性のあるステンレススチールのような外観を与えるテクスチャードパタンの浮き彫りされためっき皮膜を持つ中間金属合金めっき鋼板製品を形成するために、前記ミニマイズドスパングルめっき皮膜を浮き彫りするステップと、
ｃ）前記連続した一貫性のあるステンレススチールのような外観を形成するために前記テクスチャードパタンの浮き彫りされためっき皮膜を研磨するステップと、
を備えることを特徴とする金属合金めっき鋼板製品の研磨方法。
【請求項２】
前記ミニマイズドスパングルめっき皮膜を浮き彫りするステップは、
ａ）少なくとも１つの作業ローラーがテクスチャードパタンの付された作業面を備え、当該１つの作業ローラーを含む１対の作業ローラーの間を前記金属合金めっき鋼板製品が通過するステップと、
ｂ）前記金属合金めっき鋼板製品の少なくとも１方のめっき面に、前記テクスチャードパタンの付された作業面の鏡像を刻み付けるステップと、
を備えることを特徴とする請求項１に記載の金属合金めっき鋼板製品の研磨方法。
【請求項３】
前記テクスチャードパタンの付された作業面の鏡像を刻み付けるステップは、前記めっき鋼板に物理的な変化を引き起こさずに前記鏡像を浮き彫りする効果的なローラーの力を加えるステップを含むことを特徴とする請求項２に記載の金属合金めっき鋼板製品の研磨方法。
【請求項４】
前記加えられる効果的なローラーの力は、約１０，５００ニュートン／ｃｍと約２２，０００ニュートン／ｃｍの間であることを特徴とする請求項３に記載の金属合金めっき鋼板製品の研磨方法。
【請求項５】
前記テクスチャードパタンの付された作業面は、約２μｍと約５μｍの間のＴ−Ｒａを持つことを特徴とする請求項２に記載の金属合金めっき鋼板製品の研磨方法。
【請求項６】
前記テクスチャードパタンの付された作業面は、約２．３μｍと約２．８μｍの間のＴ−Ｒａを持つことを特徴とする請求項２に記載の金属合金めっき鋼板製品の研磨方法。
【請求項７】
前記テクスチャードパタンの浮き彫りされためっき皮膜は、約０．５０μｍと約０．７０μｍの間のＬ−Ｗｃａ、及び約０．７６μｍと約１．１０μｍの間のＴ−Ｗｃａを持つことを特徴とする請求項２に記載の金属合金めっき鋼板製品の研磨方法。
【請求項８】
前記テクスチャードパタンの浮き彫りされためっき皮膜は、約０．６４μｍのＬ−Ｗｃａ、及び約０．９４μｍのＴ−Ｗｃａを持つことを特徴とする請求項２に記載の金属合金めっき鋼板製品の研磨方法。
【請求項９】
前記テクスチャードパタンの浮き彫りされためっき皮膜は、約０．５６μｍと約０．７１μｍの間のＬ−Ｒａ、及び約１．００μｍと約１．３０μｍの間のＴ−Ｒａを持つことを特徴とする請求項２に記載の金属合金めっき鋼板製品の研磨方法。
【請求項１０】
前記テクスチャードパタンの浮き彫りされためっき皮膜は、約０．６４μｍのＬ−Ｒａ、及び約１．１４μｍのＴ−Ｒａを持つことを特徴とする請求項２に記載の金属合金めっき鋼板製品の研磨方法。
【請求項１１】
前記テクスチャードパタンの浮き彫りされためっき皮膜は、約３２ピーク／ｃｍと約７２ピーク／ｃｍの間のＬ−ＰＣ、及び約８５ピーク／ｃｍと約９７ピーク／ｃｍの間のＴ−ＰＣを持つことを特徴とする請求項２に記載の金属合金めっき鋼板製品の研磨方法。
【請求項１２】
前記テクスチャードパタンの浮き彫りされためっき皮膜は、約４９ピーク／ｃｍのＬ−ＰＣ、及び約９０ピーク／ｃｍのＴ−ＰＣを持つことを特徴とする請求項２に記載の金属合金めっき鋼板製品の研磨方法。
【請求項１３】
前記金属合金めっき鋼板製品は、めっきされたままの状態のとき約１８．５μｍと２１．１μｍの間のめっき皮膜の厚さを有し、前記中間金属合金めっき鋼板製品は、約１８．５μｍと２１．１μｍの間の浮彫りされためっき皮膜の厚さを有することを特徴とする請求項２に記載の金属合金めっき鋼板製品の研磨方法。
【請求項１４】
前記テクスチャードパタンの浮き彫りされためっき皮膜を研磨するステップは、
少なくとも２つの回転する研磨ベルトを用いて前記テクスチャードパタンの浮き彫りされためっき皮膜を研磨するステップを含み、
前記少なくとも２つの研磨ベルトは、４５７．２ＳＭＰＭより速いベルト速度で回転し、
前記少なくとも２つの研磨ブラシは、それぞれ異なるベルト速度で回転する、
ことを特徴とする請求項１に記載の金属合金めっき鋼板製品の研磨方法。
【請求項１５】
前記少なくとも２つの研磨ベルトは、約４５７．２ＳＭＰＭと約１２１９．２ＳＭＰＭの間の異なるベルト速度でそれぞれ回転することを特徴とする請求項１４に記載の金属合金めっき鋼板製品の研磨方法。
【請求項１６】
前記少なくとも２つの研磨ベルトは、約５４８．６４ＳＭＰＭと約１０３６．３２ＳＭＰＭの間の異なるベルト速度でそれぞれ回転することを特徴とする請求項１４に記載の金属合金めっき鋼板製品の研磨方法。
【請求項１７】
前記少なくとも２つの研磨ベルトは、１２０グリットまたは１２０グリットより細かな研磨面を含むことを特徴とする請求項１４に記載の金属合金めっき鋼板製品の研磨方法。
【請求項１８】
前記少なくとも２つの研磨ベルトは、約３２０グリットと約１２０グリットの間の研磨材料で構成されることを特徴とする請求項１４に記載の金属合金めっき鋼板製品の研磨方法。
【請求項１９】
前記少なくとも２つの研磨ベルトは、１８０グリットの研磨材料で構成されることを特徴とする請求項１４に記載の金属合金めっき鋼板製品の研磨方法。
【請求項２０】
前記テクスチャードパタンの浮き彫りされためっき皮膜を研磨するステップは、滑剤を用いて前記テクスチャードパタンの浮き彫りされためっき皮膜を洗い流すステップを含むことを特徴とする請求項１４に記載の金属合金めっき鋼板製品の研磨方法。
【請求項２１】
前記滑剤は、水をベースとすることを特徴とする請求項２０に記載の金属合金めっき鋼板製品の研磨方法。
【請求項２２】
前記研磨されたテクスチャードパタンの浮き彫りされためっき皮膜は、約０．６７μｍと約１．４３μｍの間のＬ−Ｗｃａ、及び約０．４０μｍと約０．５０μｍの間のＴ−Ｗｃａを持つことを特徴とする請求項１に記載の金属合金めっき鋼板製品の研磨方法。
【請求項２３】
前記研磨されたテクスチャードパタンの浮き彫りされためっき皮膜は、約０．７０μｍと約０．８０μｍの間のＬ−Ｗｃａ、及び約０．４０μｍと約０．４６μｍの間のＴ−Ｗｃａを持つことを特徴とする請求項１に記載の金属合金めっき鋼板製品の研磨方法。
【請求項２４】
前記研磨されたテクスチャードパタンの浮き彫りされためっき皮膜は、約０．７５μｍのＬ−Ｗｃａ、及び約０．４４μｍのＴ−Ｗｃａを持つことを特徴とする請求項１に記載の金属合金めっき鋼板製品の研磨方法。
【請求項２５】
前記研磨されたテクスチャードパタンの浮き彫りされためっき皮膜は、約０．６０μｍと約１．００μｍの間のＬ−Ｒａ、及び約１．４０μｍと約１．８０μｍの間のＴ−Ｒａを持つことを特徴とする請求項１に記載の金属合金めっき鋼板製品の研磨方法。
【請求項２６】
前記研磨されたテクスチャードパタンの浮き彫りされためっき皮膜は、約０．７０μｍと約０．９０μｍの間のＬ−Ｒａ、及び約１．５０μｍと約１．７０μｍの間のＴ−Ｒａを持つことを特徴とする請求項１に記載の金属合金めっき鋼板製品の研磨方法。
【請求項２７】
前記研磨されたテクスチャードパタンの浮き彫りされためっき皮膜は、約０．７６μｍのＬ−Ｒａ、及び約１．５８μｍのＴ−Ｒａを持つことを特徴とする請求項１に記載の金属合金めっき鋼板製品の研磨方法。
【請求項２８】
前記研磨されたテクスチャードパタンの浮き彫りされためっき皮膜は、約２０ピーク／ｃｍと約３７ピーク／ｃｍの間のＬ−ＰＣ、及び約１７７ピーク／ｃｍと約２２１ピーク／ｃｍの間のＴ−ＰＣを持つことを特徴とする請求項１に記載の金属合金めっき鋼板製品の研磨方法。
【請求項２９】
前記研磨されたテクスチャードパタンの浮き彫りされためっき皮膜は、約２４ピーク／ｃｍと約３２ピーク／ｃｍの間のＬ−ＰＣ、及び約１８９ピーク／ｃｍと約２０９ピーク／ｃｍの間のＴ−ＰＣを持つことを特徴とする請求項１に記載の金属合金めっき鋼板製品の研磨方法。
【請求項３０】
前記研磨されたテクスチャードパタンの浮き彫りされためっき皮膜は、約２５．８ピーク／ｃｍのＬ−ＰＣ、及び約２０４ピーク／ｃｍのＴ−ＰＣを持つことを特徴とする請求項１に記載の金属合金めっき鋼板製品の研磨方法。
【請求項３１】
前記金属合金めっき皮膜は、約２５重量％と７０重量％の間でアルミニウムを含むミニマイズドスパングルのアルミニウム・亜鉛合金めっき皮膜で構成されることを特徴とする請求項１に記載の金属合金めっき鋼板製品の研磨方法。
【請求項３２】
前記金属合金めっき皮膜は、約５５重量％のアルミニウムを含むミニマイズドスパングルのアルミニウム・亜鉛合金めっき皮膜で構成されることを特徴とする請求項１に記載の金属合金めっき鋼板製品の研磨方法。
【請求項３３】
前記金属合金めっき皮膜は、５００μｍより少ないスパングルファセット寸法を持つことを特徴とする請求項１に記載の金属合金めっき鋼板製品の研磨方法。
【請求項３４】
前記金属合金めっき皮膜は、３００μｍより少ないスパングルファセット寸法を持つことを特徴とする請求項１に記載の金属合金めっき鋼板製品の研磨方法。
【請求項３５】
前記金属合金めっき皮膜は、スパングルフリーであることを特徴とする請求項１に記載の金属合金めっき鋼板製品の研磨方法。
【請求項３６】
研磨されると、連続した一貫性のあるステンレススチールのような外観を生じるテクスチャードパタンの浮き彫りされためっき面を備えることを特徴とする中間金属合金めっき鋼板製品。
【請求項３７】
前記テクスチャードパタンの浮き彫りされためっき面は、約０．５０μｍと約０．７０μｍの間のＬ−Ｗｃａ、及び約０．７６μｍと約１．１０μｍの間のＴ−Ｗｃａを有することを特徴とする請求項３６に記載の中間金属合金めっき鋼板製品。
【請求項３８】
前記テクスチャードパタンの浮き彫りされためっき面は、約０．６４μｍのＬ−Ｗｃａ、及び約０．９４μｍのＴ−Ｗｃａを有することを特徴とする請求項３６に記載の中間金属合金めっき鋼板製品。
【請求項３９】
前記テクスチャードパタンの浮き彫りされためっき面は、約０．５６μｍと約０．７１μｍの間のＬ−Ｒａ、及び約１．００μｍと約１．３０μｍの間のＴ−Ｒａを有することを特徴とする請求項３６に記載の中間金属合金めっき鋼板製品。
【請求項４０】
前記テクスチャードパタンの浮き彫りされためっき面は、約０．６４μｍのＬ−Ｒａ、及び約１．１４μｍのＴ−Ｒａを有することを特徴とする請求項３６に記載の中間金属合金めっき鋼板製品。
【請求項４１】
前記テクスチャードパタンの浮き彫りされためっき面は、約３２ピーク／ｃｍと約７２ピーク／ｃｍの間のＬ−ＰＣ、及び約８５ピーク／ｃｍと約９７ピーク／ｃｍの間のＴ−ＰＣを有することを特徴とする請求項３６に記載の中間金属合金めっき鋼板製品。
【請求項４２】
前記テクスチャードパタンの浮き彫りされためっき面は、約４９ピーク／ｃｍのＬ−ＰＣ、及び約９０ピーク／ｃｍのＴ−ＰＣを有することを特徴とする請求項３６に記載の中間金属合金めっき鋼板製品。
【請求項４３】
金属合金めっき皮膜は、約２５重量％と７０重量％の間でアルミニウムを含むミニマイズドスパングルのアルミニウム・亜鉛合金めっき皮膜で構成されることを特徴とする請求項３６に記載の中間金属合金めっき鋼板製品。
【請求項４４】
金属合金めっき皮膜は、約５５重量％のアルミニウムを含むミニマイズドスパングルのアルミニウム・亜鉛合金めっき皮膜で構成されることを特徴とする請求項３６に記載の中間金属合金めっき鋼板製品。
【請求項４５】
５００μｍより小さいスパングルファセット寸法を持つ金属合金めっき皮膜を含むことを特徴とする請求項３６に記載の中間金属合金めっき鋼板製品。
【請求項４６】
３００μｍより小さいスパングルファセット寸法を持つ金属合金めっき皮膜を含むことを特徴とする請求項３６に記載の中間金属合金めっき鋼板製品。
【請求項４７】
スパングルフリーである金属合金めっき皮膜を含むことを特徴とする請求項３６に記載の中間金属合金めっき鋼板製品。
【請求項４８】
前記テクスチャードパタンの浮き彫りされた金属合金めっき皮膜の厚さは、約１８．５μｍと２１．１μｍの間であることを特徴とする請求項３６に記載の中間金属合金めっき鋼板製品。
【請求項４９】
金属合金めっき鋼板の少なくとも一方の表面を浮彫りし、研磨するための浮彫・研磨装置であって、
ａ）テクスチャードパタンの付された作業面を有する少なくとも１つのローラーを持つ圧延ローラーと、
ｂ）前記圧延ローラーから離れて配置され、少なくとも２つの研磨ベルトを含む研磨装置と、
を備え、
i）前記少なくとも２つの研磨ベルトが各々鋼板製品の通過する方向と平行に回転し、
ii）前記少なくとも２つの研磨ベルトが４５７．２ＳＭＰＭより早いベルト速度で回転し、
iii）前記少なくとも２つの研磨ベルトがそれぞれ異なるベルト速度で回転する、
ことを特徴とする浮彫・研磨装置。
【請求項５０】
前記圧延ローラーが、前記金属合金めっき鋼板に物理的な変化を引き起こさずに金属合金めっき皮膜を浮き彫りする効果的なローラーの力を加える手段を与えることを特徴とする請求項４９に記載の浮彫・研磨装置。
【請求項５１】
前記加えられる効果的なローラーの力は、約１０，５００ニュートン／ｃｍと約２２，０００ニュートン／ｃｍの間であることを特徴とする請求項５０に記載の浮彫・研磨装置。
【請求項５２】
前記テクスチャードパタンの付された作業面は、約２μｍと約５μｍの間のＴ−Ｒａを持つことを特徴とする請求項４９に記載の浮彫・研磨装置。
【請求項５３】
前記テクスチャードパタンの付された作業面は、約２．３μｍと約２．８μｍの間のＴ−Ｒａを持つことを特徴とする請求項４９に記載の浮彫・研磨装置。
【請求項５４】
前記少なくとも２つの研磨ベルトは、１２０グリットまたは１２０グリットより細かな研磨材料で構成されることを特徴とする請求項４９に記載の浮彫・研磨装置。
【請求項５５】
前記少なくとも２つの研磨ベルトは、約３２０グリットと約１２０グリットの間の研磨材料で構成されることを特徴とする請求項４９に記載の浮彫・研磨装置。
【請求項５６】
前記少なくとも２つの研磨ベルトは、１８０グリットの研磨材料で構成されることを特徴とする請求項４９に記載の浮彫・研磨装置。
【請求項５７】
各前記研磨ベルトは、約４５７．２ＳＭＰＭから約１２１９．２ＳＭＰＭまでの間の選択されたベルト速度で回転することを特徴とする請求項４９に記載の浮彫・研磨装置。
【請求項５８】
各前記研磨ベルトは、約５４８．６４ＳＭＰＭから約１０３６．３２ＳＭＰＭまでの間の選択されたベルト速度で回転することを特徴とする請求項４９に記載の浮彫・研磨装置。
【請求項５９】
少なくとも一方の表面に浮き彫りされ、研磨された金属合金めっき皮膜を有する鋼板コイルを備え、
前記浮き彫りされ、研磨された金属合金めっき皮膜は、前記鋼板コイルの端から端まで幅を横切って連続した一貫性のあるステンレススチールのような外観を有する、
ことを特徴とする金属合金めっき鋼板製品。
【請求項６０】
複数の鋼板コイルを備え、
各前記鋼板コイルは、当該各鋼板コイルの端から端まで幅を横切って連続した一貫性のあるステンレススチールのような外観を有する、
ことを特徴とする請求項５９に記載の金属合金めっき鋼板製品。
【請求項６１】
前記浮き彫りされ、研磨された金属合金めっき皮膜は、塗装されない状態での使用に適することを特徴とする請求項５９に記載の金属合金めっき鋼板製品。
【請求項６２】
前記浮き彫りされ、研磨された金属合金めっき皮膜は、当該金属合金めっき皮膜に透明塗料が塗布されていることを特徴とする請求項５９に記載の金属合金めっき鋼板製品。
【請求項６３】
前記浮き彫りされ、研磨された金属合金めっき皮膜は、約０．６７μｍと約１．４３μｍの間のＬ−Ｗｃａ、及び約０．４０μｍと約０．５０μｍの間のＴ−Ｗｃａを有することを特徴とする請求項５９に記載の金属合金めっき鋼板製品。
【請求項６４】
前記浮き彫りされ、研磨された金属合金めっき皮膜は、約０．７０μｍと約０．８０μｍの間のＬ−Ｗｃａ、及び約０．４０μｍと約０．４６μｍの間のＴ−Ｗｃａを有することを特徴とする請求項５９に記載の金属合金めっき鋼板製品。
【請求項６５】
前記浮き彫りされ、研磨された金属合金めっき皮膜は、約０．７５μｍのＬ−Ｗｃａ、及び約０．４４μｍのＴ−Ｗｃａを有することを特徴とする請求項５９に記載の金属合金めっき鋼板製品。
【請求項６６】
前記浮き彫りされ、研磨された金属合金めっき皮膜は、約０．６０μｍと約１．００μｍの間のＬ−Ｒａ、及び約１．４０μｍと約１．８０μｍの間のＴ−Ｒａを有することを特徴とする請求項５９に記載の金属合金めっき鋼板製品。
【請求項６７】
前記浮き彫りされ、研磨された金属合金めっき皮膜は、約１．５０μｍと約１．７０μｍの間のＴ−Ｒａを有することを特徴とする請求項５９に記載の金属合金めっき鋼板製品。
【請求項６８】
前記浮き彫りされ、研磨された金属合金めっき皮膜は、約０．７６μｍのＬ−Ｒａ、及び約１．５８μｍのＴ−Ｒａを有することを特徴とする請求項５９に記載の金属合金めっき鋼板製品。
【請求項６９】
前記浮き彫りされ、研磨された金属合金めっき皮膜は、約２０ピーク／ｃｍと約３７ピーク／ｃｍの間のＬ−ＰＣ、及び約１７７ピーク／ｃｍと約２２１ピーク／ｃｍの間のＴ−ＰＣを有することを特徴とする請求項５９に記載の金属合金めっき鋼板製品。
【請求項７０】
前記浮き彫りされ、研磨された金属合金めっき皮膜は、約２４ピーク／ｃｍと約３２ピーク／ｃｍの間のＬ−ＰＣ、及び約１８９ピーク／ｃｍと約２０９ピーク／ｃｍの間のＴ−ＰＣを有することを特徴とする請求項５９に記載の金属合金めっき鋼板製品。
【請求項７１】
前記浮き彫りされ、研磨された金属合金めっき皮膜は、約２５．８ピーク／ｃｍのＬ−ＰＣ、及び約２０４ピーク／ｃｍのＴ−ＰＣを有することを特徴とする請求項５９に記載の金属合金めっき鋼板製品。
【請求項７２】
前記浮き彫りされた金属合金めっき皮膜は、５００μｍより小さいスパングルファセット寸法を有することを特徴とする請求項５９に記載の金属合金めっき鋼板製品。
【請求項７３】
前記浮き彫りされた金属合金めっき皮膜は、３００μｍより小さいスパングルファセット寸法を有することを特徴とする請求項５９に記載の金属合金めっき鋼板製品。
【請求項７４】
前記浮き彫りされた金属合金めっき皮膜は、スパングルフリーであることを特徴とする請求項５９に記載の金属合金めっき鋼板製品。
【請求項７５】
前記浮き彫りされ、研磨された金属合金めっき皮膜は、約１４．７μｍと約１６．８μｍの間の厚さを有することを特徴とする請求項５９に記載の金属合金めっき鋼板製品。
【請求項７６】
前記浮き彫りされ、研磨された金属合金めっき皮膜は、約２５重量％と約７０重量％の間のアルミニウムを含むことを特徴とする請求項５９に記載の金属合金めっき鋼板製品。
【請求項７７】
前記浮き彫りされ、研磨された金属合金めっき皮膜は、約５５重量％のアルミニウムを含むことを特徴とする請求項５９に記載の金属合金めっき鋼板製品。
【請求項７８】
研磨されると連続した一貫性のあるステンレススチールのような外観を与えることができるテクスチャードパタンの浮き彫りされた金属合金めっき皮膜を有する中間金属合金めっき鋼板製品の製造方法であって、
ａ）少なくとも１つの作業ローラーがテクスチャードパタンの付された作業面を有し、当該１つの作業ローラーを含む１対の作業ローラーの間を金属合金めっき鋼板製品が通過するステップと、
ｂ）金属合金めっき皮膜に前記少なくとも１つの作業ローラーの作業面に付されたテクスチャードパタンの鏡像を刻み付けるステップと、
を備え、
前記刻み付けられた鏡像は、前記金属合金めっき皮膜が研磨されると連続した一貫性のあるステンレススチールのような外観を生じる表面特性を与える、
ことを特徴とする中間金属合金めっき鋼板製品の製造方法。
【請求項７９】
前記テクスチャードパタンの鏡像を刻み付けるステップは、前記めっき鋼板に物理的な変化を引き起こさずに前記鏡像を刻み付ける効果的なローラーの力を加えるステップを含むことを特徴とする請求項７８に記載の中間金属合金めっき鋼板製品の製造方法。
【請求項８０】
前記加えられる効果的なローラーの力は、約１０，５００ニュートン／ｃｍと約２２，０００ニュートン／ｃｍの間であることを特徴とする請求項７９に記載の中間金属合金めっき鋼板製品の製造方法。
【請求項８１】
前記テクスチャードパタンの付された作業面は、約２μｍと約５μｍの間のＴ−Ｒａを有することを特徴とする請求項７８に記載の中間金属合金めっき鋼板製品の製造方法。
【請求項８２】
前記テクスチャードパタンの付された作業面は、約２．３μｍと約２．８μｍの間のＴ−Ｒａを有することを特徴とする請求項７８に記載の中間金属合金めっき鋼板製品の製造方法。
【請求項８３】
前記刻み付けられた鏡像は、約０．５０μｍと約０．７０μｍの間のＬ−Ｗｃａ、及び約０．７６μｍと約１．１０μｍの間のＴ−Ｗｃａを有することを特徴とする請求項７８に記載の中間金属合金めっき鋼板製品の製造方法。
【請求項８４】
前記刻み付けられた鏡像は、約０．６４μｍのＬ−Ｗｃａ、及び約０．９４μｍのＴ−Ｗｃａを有することを特徴とする請求項７８に記載の中間金属合金めっき鋼板製品の製造方法。
【請求項８５】
前記刻み付けられた鏡像は、約０．５６μｍと約０．７１μｍの間のＬ−Ｒａ、及び約１．００μｍと約１．３０μｍの間のＴ−Ｒａを有することを特徴とする請求項７８に記載の中間金属合金めっき鋼板製品の製造方法。
【請求項８６】
前記刻み付けられた鏡像は、約０．６４μｍのＬ−Ｒａ、及び約１．１４μｍのＴ−Ｒａを有することを特徴とする請求項７８に記載の中間金属合金めっき鋼板製品の製造方法。
【請求項８７】
前記刻み付けられた鏡像は、約３２ピーク／ｃｍと約７２ピーク／ｃｍの間のＬ−ＰＣ、及び約８５ピーク／ｃｍと約９７ピーク／ｃｍの間のＴ−ＰＣを有することを特徴とする請求項７８に記載の中間金属合金めっき鋼板製品の製造方法。
【請求項８８】
前記刻み付けられた鏡像は、約４９ピーク／ｃｍのＬ−ＰＣ、及び約９０ピーク／ｃｍのＴ−ＰＣを有することを特徴とする請求項７８に記載の中間金属合金めっき鋼板製品の製造方法。
【請求項８９】
前記金属合金めっき鋼板製品は、めっきされたままの状態のとき約１８．５μｍと２１．１μｍの間の厚さのめっき皮膜を有し、
前記中間金属合金めっき鋼板製品は、約１８．５μｍと２１．１μｍの間の厚さの浮彫りされためっき皮膜を有する、
ことを特徴とする請求項７８に記載の中間金属合金めっき鋼板製品の製造方法。
【請求項９０】
請求項７８に記載の製造方法で製造された中間金属合金めっき鋼板製品であって、
前記鏡像が刻み付けられためっき皮膜は、約１８．５μｍと２１．１μｍの間の厚さを有することを特徴とする中間金属合金めっき鋼板製品。
【請求項９１】
請求項７８に記載の製造方法で製造された中間金属合金めっき鋼板製品であって、
前記テクスチャードパタンの浮き彫りされた金属合金めっき皮膜は、約２５重量％と７０重量％の間のアルミニウムを含むミニマイズドスパングルのアルミニウム・亜鉛合金メッキ皮膜であることを特徴とする中間金属合金めっき鋼板製品。
【請求項９２】
請求項７８に記載の製造方法で製造された中間金属合金めっき鋼板製品であって、
前記テクスチャードパタンの浮き彫りされた金属合金めっき皮膜は、約５５重量％のアルミニウムを含むミニマイズドスパングルのアルミニウム・亜鉛合金めっき皮膜であることを特徴とする中間金属合金めっき鋼板製品。
【請求項９３】
請求項７８に記載の製造方法で製造された中間金属合金めっき鋼板製品であって、
前記テクスチャードパタンの浮き彫りされた金属合金めっき皮膜は、５００μｍより小さいスパングルファセット寸法を有することを特徴とする中間金属合金めっき鋼板製品。
【請求項９４】
請求項７８に記載の製造方法で製造された中間金属合金めっき鋼板製品であって、
前記テクスチャードパタンの浮き彫りされた金属合金めっき皮膜は、３００μｍより小さいスパングルファセット寸法を有することを特徴とする中間金属合金めっき鋼板製品。
【請求項９５】
請求項７８に記載の製造方法で製造された中間金属合金めっき鋼板製品であって、
前記テクスチャードパタンの浮き彫りされた金属合金めっき皮膜は、スパングルフリーであることを特徴とする中間金属合金めっき鋼板製品。
【請求項９６】
ステンレススチールのような外観に研磨された中間金属合金めっき鋼板製品の製造方法であって、
ａ）金属合金めっき鋼板の素地を供給するステップと、
ｂ）浮き彫りされた中間金属合金めっき鋼板製品を供給するために、前記金属合金めっき鋼板の少なくとも１方のめっき面を浮き彫りするステップと、
ｃ）少なくとも２つの回転する研磨ベルトを用いて前記浮き彫りされためっき面を研磨するステップと、
を備え、
各前記研磨ベルトは、前記浮き彫りされた中間金属合金めっき鋼板製品の移動方向と平行に回転し、
各前記研磨ベルトは、前記浮き彫りされた中間金属合金めっき鋼板製品のライン速度よりも速いベルト速度で回転し、
各前記研磨ベルトは、それぞれ異なるベルト速度で回転し、
前記浮き彫りされためっき面は、前記浮き彫りされた中間金属合金めっき鋼板製品の端から端まで幅を横切って連続した一貫性のあるステンレススチールのような外観に前記浮き彫りされためっき面を研磨することが可能な表面特性を有する、
ことを特徴とする中間金属合金めっき鋼板製品の製造方法。
【発明の詳細な説明】
【技術分野】
【０００１】
本発明は、浮き彫りされた金属合金めっき中間鋼板製品を製造するための方法と装置に関する。ステンレススチール製品を模擬するために浮き彫りされた金属合金めっき皮膜が最後に研磨されると、この浮き彫りされた金属合金めっき中間鋼板製品は、連続した一貫性のある表面の外観を生じる。更に、本発明に従って製造された浮き彫りの中間製品と、最終研磨製品に関する。
【背景技術】
【０００２】
めっきされた鋼板の素地の表面を塗装する前に、亜鉛と亜鉛合金溶融めっき皮膜を研磨したり、ブラッシングしたりすることは良く知られた作業である。従来の塗装前プロセスの一例がＮａｋａｙａｍａ等の米国特許第４、２４３、７３０（特許文献１）に開示されている。発明者たちは、めっきされた鋼板または鋼帯の片側から金属皮膜を機械的手段によって取り除き、むき出しにされた裸の鋼板の表面を最後に塗装する。
【０００３】
他の例として、Ｋｏｎｉｓｈｉ等の欧州特許出願Ｎｏ．０  ４８３  ８１０  Ａ２（特許文献２）は、ブラッシングされた表面を最後に塗装する前に、亜鉛または亜鉛合金溶融めっき皮膜をワイヤーブラシにかけることを開示する。この例では、塗膜の付着力を高め、外観を良くするために、ブラッシングされためっき皮膜はザラザラにされている。
ＮａｋａｙａｍａとＫｏｎｉｓｈｉのどちらも、ブラッシングされためっき皮膜を塗装されていない状態で使用することを教示しない。
その上、実際には、ＮａｋａｙａｍａとＫｏｎｉｓｈｉは、塗装されていない状態で使用することから離れる。すなわち、Ｎａｋａｙａｍａのブラッシングされた表面は、塗膜がないので、腐食に対して保護されない。Ｋｏｎｉｓｈｉの塗装されていない状態でブラッシングされた表面は、完成した最終製品として使用するのに向かない外観をしている。
【０００４】
Ｍｏｒｉの日本特許公開番号特開平６−１７０３３６（特許文献３）は、亜鉛めっき皮膜の表面に凹凸模様を持つ亜鉛めっき鋼板製品を開示する。Ｋｏｎｉｓｈｉと同様に、模様の隙間は塗料の付着力を改善する。前もってめっき皮膜を粗くすること無しに亜鉛めっきの表面について良い塗料の付着特性を得ることは困難であるので、そのような砥石や紙やすりによる研磨を含む塗装前処理が従来から良く知られている。Ｍｏｒｉの好ましい塗装システムは、シリコンベース化合物を含む。そして、Ｍｏｒｉは、塗装されていない状態で凹凸模様が形成されているめっき皮膜を使用することから離れる。
【０００５】
最近になって、ステンレススチールの外観を模擬し、塗装されていない状態での使用に適するブラッシングされたアルミニウム・亜鉛合金溶融めっき面を形成する試みがなされた。ＭｃＤｅｖｉｔｔ等の米国特許第６、４４０、５８２  Ｂ１（特許文献４）は、ステンレススチールのような心地良い表面の外観を形成するために、３Ｍスコッチ・ブライト（登録商標）のフラップブラシ（ｆｌａｐ  ｂｒｕｓｈ）、ファイバーブラシ（ｆｉｂｅｒ  ｂｒｕｓｈ）、またはワイヤーブラシ（ｗｉｒｅ  ｂｒｕｓｈｉ）を用いてミニマイズドスパングル（ｍｉｎｉｍｉｚｅｄ  ｓｐａｎｇｌｅ）のアルミニウム・亜鉛合金めっき皮膜をブラッシングすることを開示する。この表面の外観は、塗装されていない状態で鋼板製品を使用することを可能にする。
しかし、ＭｃＤｅｖｉｔｔの教示に従ってブラッシングされた製品は問題があることが発見された。ＭｃＤｅｖｉｔｔのブラッシングプロセスは、ブラッシングされためっき鋼板製品の長さ方向に沿って幅方向を横切って連続した一貫性のある表面の外観を形成することができず、また、めっき鋼板製品の複数のコイル（ｃｏｉｌ）がブラッシングされるとき、コイルからコイルまで連続した一貫性のある表面の外観を形成することができない。
この表面の外観の一貫性の無さは、ＭｃＤｅｖｉｔｔの方法によってブラッシングされた製品の用途をドア用の郵便受けの受け口やドア用蹴板、配電箱のスイッチプレート、暖房システムの床や壁のレジスタ等のように小さな塗装されていない最終製品の製造に制限する。ＭｃＤｅｖｉｔｔの方法によってブラッシングされためっき皮膜の外観は、鋼板コイル（ｓｈｅｅｔ  ｓｔｅｅｌ  ｃｏｉｌ）の長さ方向に沿って幅方向を横切って変わるので、ブラッシングされためっき製品を家庭用品のように大型の最終製品の製造に使うことはできない。ビルの装飾パネル、冷蔵庫、レンジ、洗濯機、乾燥機等のように大型の最終製品では表面の外観や表面の特徴の変化が容易に分かり、販売者と顧客の両方がそのような外観の変化を不良品とみなすためである。
【先行技術文献】
【特許文献】
【０００６】
【特許文献１】米国特許第４、２４３、７３０号公報
【特許文献２】欧州特許出願Ｎｏ．０  ４８３  ８１０  Ａ２号公報
【特許文献３】特開平６−１７０３３６号公報
【特許文献４】米国特許第６、４４０、５８２  Ｂ１号公報
【発明の概要】
【発明が解決しようとする課題】
【０００７】
従って、本発明の主な目的は、鋼板の素地を覆う金属合金めっき皮膜に浮き彫り模様を形成するための方法と装置を提供することである。
【０００８】
また、本発明の他の目的は、少なくとも片面を覆う浮き彫りされた金属合金めっき皮膜を持つ中間鋼板製品を提供することである。
【０００９】
また、本発明の他の目的は、金属合金めっき皮膜が研磨されると、連続した一貫性のあるステンレススチールのような表面の外観を生じる浮き彫り模様を持つ金属合金めっき皮膜を提供することである。
【００１０】
また、本発明の他の目的は、研磨されためっき皮膜が連続した一貫性のあるステンレススチールのような表面の外観を生じるように、浮き彫り模様を持つ金属合金めっき皮膜を研磨するための方法と装置を提供することである。
【００１１】
また、本発明の他の目的は、大型の最終製品の製造のために有効な長さで連続した一貫性のあるステンレススチールのような外観を与える研磨された浮き彫りの金属合金めっき皮膜を含む鋼板製品を提供することである。
【００１２】
また、本発明の他の目的は、少なくとも一方の表面に研磨された浮き彫りの金属合金めっき皮膜を持ち、その研磨されためっき皮膜は鋼板コイルの長さ方向に沿って幅方向を横切って連続した一貫性のあるステンレススチールのような外観を持つ鋼板コイルを提供することである。
【００１３】
更にまた、本発明の他の目的は、各々のコイルが少なくとも一方の表面に研磨された浮き彫りの金属合金めっき皮膜を持ち、研磨されためっき皮膜の表面がコイルからコイルまで外観において連続して一貫している鋼板コイルを提供することである。
【００１４】
また、本発明の他の目的は、塗装されていない状態で最終製品に使われることに適する連続した一貫性のあるステンレススチールのような表面の外観を持つ研磨された金属合金めっき皮膜を有する金属合金めっき製品を提供することである。
【００１５】
最後に、本発明の他の目的は、最上層に透明な塗膜面または薄い色のついた透明な塗膜面を持ち、最終製品に使われることに適する連続した一貫性のあるステンレススチールのような表面の外観を持つ研磨された金属合金めっき皮膜を有する金属合金めっき製品を提供することである。
【課題を解決するための手段】
【００１６】
上述の目的と効果を達成するために、本発明は、鋼板の素地を覆うミニマイズドスパングル（ミニマムスパングル）金属合金めっき皮膜を浮き彫りし、研磨する方法を有する。この方法は、浮き彫りされためっき面を持った中間鋼板製品と、塗装されていない状態での使用に適する連続した一貫性のあるステンレススチールのような表面の外観を持つ研磨された最終製品を与える。この方法は、めっきされたままの状態の表面に鏡像の模様を授けるテクスチャードパタンの付された作業ローラーを用いてめっきされたままの状態の金属合金めっき皮膜を浮き彫りするステップを含む。そして、少なくとも２本の研磨用ベルトを用いて浮き彫りされた表面を研磨するステップが続く。これにより、研磨された浮き彫りのめっき皮膜は、ステンレススチールのような表面の外観を得るためにめっきされたままの状態の材料の２０％以下を失う。
【図面の簡単な説明】
【００１７】
【図１】従来のブラシッシングまたは研磨方法によって形成された典型的な一貫性のない表面の外観を示す概略図である。
【図２Ａ】本発明に係る好ましい浮き彫り工程を示す概略図である。
【図２Ｂ】本発明に係る好ましい研磨工程を示す概略図である。
【図３】本発明の他の実施形態を示す概略図である。
【発明を実施するための形態】
【００１８】
炭素鋼の表面のめっき皮膜が塗装されていない最終製品での使用に適したステンレススチールのような外観を持つように、鋼板製品の金属合金めっき皮膜をブラッシング及び／又は研磨することが試みられたことがあった。そのようなブラッシングプロセスの一つがＭｃＤｅｖｉｔｔ等の米国特許第６、４４０、５８２  Ｂ１（特許文献４）に開示されている。この特許は２００２年８月２７に付与された。この引例は、ミニマイズドスパングル（ｍｉｎｉｍｉｚｅｄ  ｓｐａｎｇｌｅ）の溶融アルミニウム・亜鉛合金めっき皮膜（以下、”ＳＬＥＥＫ”と呼ぶ。）をブラッシングすることを開示する。ブラッシングされたＳＬＥＥＫは、ステンレススチールの目視による外観を模擬する。そして、ブラッシングされためっき皮膜は塗装されていない最終製品の製造への使用に適した表面の品質を持つ。
しかし、この特許の教示に従ってＳＬＥＥＫまたは同種のものをブラッシングしても、塗装されていない大型の最終製品を製造するために十分な長さの連続した一貫性のある表面の外観が形成されないことが発見された。ブラッシングされたＳＬＥＥＫは、縦長の帯（ｂａｎｄ）の形であるめっきされた鋼板の長さ方向に沿って幅方向を横切って一貫性のない外観を持つ。このため、建築用パネルや家庭用品のような塗装されていない大型の最終製品を製造するために、ブラッシングされた製品を使用することは困難である。従って、上述したように、ブラッシングされたＳＬＥＥＫも、他のブラッシングまたは研磨された金属合金めっき鋼板製品と同様に、小さな塗装されていない最終製品の製造に制限される傾向がある。
【００１９】
図１は、従来技術を示す文献ＭｃＤｅｖｉｔｔ（特許文献４）の教示に従ってブラッシングされたミニマイズドスパングルのアルミニウム・亜鉛合金めっき皮膜を持った所定の長さの炭素鋼板１０を示す略図である。図１は、ブラッシングされたＳＬＥＥＫの実際の表面の外観を表すことを意図していないことは理解されるべきである。鋼板１０の長さ方向に沿ってＡからＺまでの符号を付されたさまざまな部分は、ブラッシングされためっき皮膜の長さ方向と幅方向に変化する表面の外観または特徴の概略のみを示している。金属合金めっき皮膜がブラッシング又は研磨されると、めっき皮膜の表面に独特の粗さが付与され、ブラッシングされた表面はめっき皮膜に存在する欠陥及び／又はスパングルの不規則さを目立たせる。更に、連続的なブラシの摩耗、回転するブラシの摩耗によって引き起こされる接触圧力の変化、鋼板の振動、及びマシンのがたつきは、ブラッシングされためっき皮膜に一貫した表面の外観を形成することを困難にする。実際の生産工程では、ブラッシング又は研磨工程に金属合金めっき鋼板の一方の端が入ってから他方の端が出て行くまでの間に、これらのさまざまな条件が金属合金めっき鋼板の長さ方向に沿って幅方向を横切って一貫性のない表面の外観を生じさせることが発見された。例えば、従来技術の教示に従って溶融めっき鋼板のコイルをブラッシングすることは、めっきされた鋼板のコイルの一方の端１１に隣接するＡ、Ｂ及びＣで始まり、コイルの他方の端１２においてＺが付された最後の異なる表面の外観まで連続して続く短い長さの異なる表面の特徴の部分を生じさせる。上述したように、この連続した一連の短い異なる外観の部分ＡからＺは、そのようなブラッシングされた溶融めっき皮膜を、大型の塗装されていない最終製品への使用に対して不適合にする。
【００２０】
本発明の好ましい実施形態と他の実施形態の記載において、「連続した一貫性のある表面の外観」という用語は、研磨されためっき鋼板製品の長さ方向に沿って幅方向を横切って一貫性のある表面の外観であること、及び研磨されためっき鋼板製品の複数のコイルの中のコイルからコイルまで一貫性のある表面の外観であることを意味する。本発明の好ましい実施形態は、図２Ａに示す圧延スタンド（ｍｉｌｌ  ｓｔａｎｄ）２３を含む浮き彫り行程２０ａと、図２Ｂに示す少なくとも２つの研磨スタンド（ｐｏｌｉｓｈｉｎｇ  ｓｔａｎｄ）を含む研磨工程２０ｂとを有している。なお、図２Ｂの例では、それぞれ１、２、３を付された３つの研磨スタンドが示されている。浮き彫り行程２０ａは研磨工程２０ｂから離れた位置で行われる。そして、圧延スタンド２３は入ってくるめっきされたままの状態の鋼板製品を受け取り、研磨するときの上述した外観の問題を克服した表面の特徴を有する浮き彫りされためっき皮膜を持った中間めっき鋼板製品を製造する。
【００２１】
特に浮き彫り行程２０ａでは、金属合金めっきで被覆された炭素鋼板２１は、圧延スタンド２３を通って移動する。圧延スタンド２３は、溶融めっきラインに連続して動作しても良いし、または、溶融めっきラインから遠く離れた位置で動作しても良い。浮き彫り行程２０ａに入ってくる炭素鋼板製品２１を覆う好ましいめっきは、約２５重量％と７０重量％の間の量のアルミニウム、好適には５５重量％のアルミニウム濃度、一般的には約１．６重量％のレベルのシリコン、および残りは亜鉛を含む溶融金属合金めっきである。更に、めっきのスパングルは、スパングルファセット寸法（ｓｐａｎｇｌｅ  ｆａｃｅｔ  ｓｉｚｅ）が５００μｍ（ｍｉｃｒｏｎｓ）より小さくなるように、好適には４００μｍより小さいスパングルファセット寸法となるように微細化（ｍｉｎｉｍｉｚｅｄ）される。約４００μｍから３００μｍ又はより小さいめっきスパングルは肉眼では見えないことに留意すべきである。そのようなめっきスパングルは、拡大された状態で観察されたときのみ肉眼で見ることができる。めっき産業では、約４００μｍより小さいスパングルファセット寸法を持つめっき製品はスパングルフリー（ｓｐａｎｇｌｅ−ｆｒｅｅ）めっき製品とみなされる。従って、浮き彫り行程２０ａに入ってくる好適なめっき鋼板製品２１は、約２００μｍから約４００μｍまでの間のスパングルファセット寸法、好適には３００μｍ以下のスパングルファセット寸法を持つときにスパングルフリーである。
浮き彫り行程２０ａに入ってくるめっき鋼板製品上のスパングルを微細化する（ｍｉｎｉｍｉｚｅ）ために、本発明の範囲から逸脱することなく公知の適切な手段が使われても良い。スパングルファセット寸法を微細化または縮小するためのそのような適切な手段の一つが米国特許第６、４４０、５８２  Ｂ１（特許文献４）の中でＭｃＤｅｖｉｔｔ等によって教示されている。この特許は、本譲受人によって所有されており、参照によってそっくりそのまま本明細書に取り込まれる。
【００２２】
めっきされたままの状態の鋼板製品２１は、浮き彫り行程２０ａに入り、矢印２２によって示される方向に移動する。そして、めっきされたままの状態の鋼板製品２１は、鋼板を覆うアルミニウム・亜鉛合金めっきの少なくとも一方の表面にテクスチャードパタンを浮き彫りする圧延スタンド２３に入る。好ましい実施形態として、圧延スタンド２３は、トップ作業ローラー２６に向かい合って配置されたボトム作業ローラー２４を含む。そして、トップ作業ローラー２６はめっきされたままの状態の鋼板の最上層のめっきされた表面を加工する。トップ作業ローラー２６は、その作業面２７に沿ってテクスチャードパタン又はパターンのある表面を含む。以下では、トップ作業ローラー２６はテクスチャードローラー２６としても参照される。機械研磨、エッチング等によって作業面にテクスチャまたはパターンが形成される。そして、最終的に作業面２７のテクスチャは約２μｍと約５μｍの間の範囲で横方向粗度（Ｔ−Ｒａ）、好適には約２．３μｍと約２．８μｍの間の範囲でＴ−Ｒａを持つ。図２Ａでは、トップ作業ローラー２６の作業面２７の仕上がりがボトム作業ローラー２４の作業面と異なることを図的に説明するために、テクスチャードパタンの作業面２７は誇張されている。
【００２３】
圧延スタンド２３は、約１０，５００Ｎ／ｃｍ２（ｎｅｗｔｏｎｓ／ｃｍ）と約２２，０００Ｎ／ｃｍ２の間の範囲で効果的な大きさのローラーの力を加える。これにより、テクスチャードローラー２６は、変化を生じずに金属合金めっき皮膜に作業面２７のテクスチャードパタンの鏡像２５ａを刻みつける、又はめっきされた鋼板製品２１の鋼板の素地部分に刻みつける。ここで、「鏡像」という用語は、浮き彫りされた金属合金めっき皮膜の横断面がテクスチャードローラー２６の横断面と比べて逆転されていることを意味する。言い換えると、テクスチャードローラー２６の表面のテクスチャードパタンの高くなっているように見える部分は、浮き彫りされた金属合金めっき皮膜では対応してギザギザを付けられている。逆もまた同様である。そのような用語の使用は、鏡像を「他の同様のものと比べて逆に配置されている部分を持つ、又は間にある軸または平面を基準にして逆にされている何か」と定義するウェブスター・ニューカレッジ辞典第９版と一致する。
【００２４】
金属合金めっき皮膜を浮き彫りするために必要とされる効果的な大きさのローラーの力は、めっき合金、めっきの厚さ、そして鋼板の等級に依存して変わる。ボトム作業ローラー２４とテクスチャードローラー２６によって生じる力は、金属合金めっき皮膜に塑性変形を生じさせ、テクスチャードローラー２６の作業面２７のテクスチャードパタンにめっきを流れ込ませるので、めっきされたままの状態の金属合金の表面を浮き彫りすることは重要である。この浮き彫り行程は、めっき材料の損失無しにテクスチャードローラー２６の鏡像２５ａを持った中間鋼板製品を生じさせる。言い換えると、浮き彫りされた中間鋼板製品のめっきの量は、浮き彫り行程２０ａに入ってくるめっきされたままの状態の鋼板製品のめっきの量と同一である。非常に小さい伸長のために、浮き彫り加工の間に鋼板製品の約０．２５％と約１．０％の間でわずかなめっきの量の変化があり得る。しかし、そのようなわずかな量のめっきの損失は、腐食の保護に不利な影響を及ぼさない。最後の研磨に先立ってめっきされたままの状態の表面に研磨やエッチング等により前処理を施す他のブラッシングまたは研磨工程に比べて、これが重要な差である。そのような前処理の実行は、金属合金メッキ皮膜の最終研磨の前にめっき材料を除き、完成された研磨製品の腐食の保護を弱くする。
【００２５】
他の研磨工程では、金属合金めっき皮膜がステンレススチールの外観を模擬するために研磨されるとき、めっきの厚さの５０％だけの量がステンレススチールのような外観を生じる前に除かれる。この知識に基づくと、例えば研磨工程のように、”Ｘ”だけの量のめっきされたままの状態のめっき材料を除く前処理工程は、完成された研磨製品の耐腐食性を大幅に減らすであろう。そのような例の中で、最後の研磨と前処理の研磨の組み合わせは、５０％＋Ｘだけの量まで金属合金めっきの厚さを減少させる。
本発明の浮き彫り工程は、鋼板製品のめっきされたままの状態の表面から金属合金材料を除かず、２０％以下のめっきの厚さの損失でステンレススチールのような外観となるように、浮き彫りされためっき面を研磨することができる。従って、完成した研磨製品は、浮き彫りされ、研磨される前の鋼板製品を覆っていた元々の保護用の金属合金めっき皮膜の８０％以上を含んでいる。これは、従来技術や産業界で公知の事実に比べて、腐食の保護における予期されない重要な改善である。
【００２６】
金属合金めっき鋼板製品の耐腐食性を改善することに加えて、浮き彫り行程はテクスチャードパタンまたはパターンの鏡像２５ａを持っためっき皮膜の土台を作る。そして、その土台は鋼板の素地の上のめっきされたままの状態の金属合金の表面における一様でない表面欠陥をマスクする。研磨工程は、この土台により研磨された最終めっき皮膜に連続した一貫性のある表面の外観を生じさせることができる。浮き彫りされたテクスチャードパタンの鏡像２５ａが無い場合、研磨行程は、めっきの厚さの約５０％以上が除かれた後でのみ連続したステンレススチールのような外観を生じることができる。研磨工程が５０％より少ないめっき皮膜を除くならば、浮き彫り加工されていない研磨されためっき皮膜は、多分ＭｃＤｅｖｉｔｔのブラッシングプロセスと関連する上述の問題に直面するであろう。
【００２７】
研磨工程２０ｂは、浮き彫り加工する圧延スタンド２３と同じ場所で実行されても良いし、図２Ｂに示すように、浮き彫り加工する圧延スタンド２３から遠く離れた場所で実行されても良い。どちらの場合にも、研磨工程２０ｂは、浮き彫りされた中間めっき製品の土台の上で行われる。浮き彫りされ、研磨された表面の特徴は、連続した一貫性のあるステンレススチールのような表面の外観を持つ最終めっき製品を生じる。連続した一貫性のある外観は、めっき炭素鋼板の研磨されたコイルの長さ方向に沿って幅方向を横切って延びる。浮き彫りされた中間鋼板製品の複数のコイルが研磨されるとき、ステンレススチールのような外観はまたコイルからコイルまで連続しており、一貫性がある。
浮彫りされた中間めっき鋼板製品をランダムにサンプリングし、浮き彫りされためっき皮膜の表面の特性値を決定するために測定した。テーブルＡは、サンプルＡからＩまでの表面の値の一覧を示す。ここで、その特性は長手方向の波打ち（ｌｏｎｇｉｔｕｄｉｎａｌ  ｗａｖｉｎｅｓｓ、Ｌ−Ｗｃａ）と横方向の波打ち（ｔｒａｎｓｖｅｒｓｅ  ｗａｖｉｎｅｓｓ、Ｔ−Ｗｃａ)と、長手方向の粗度（ｌｏｎｇｉｔｕｄｉｎａｌ  ｒｏｕｇｈｎｅｓｓ、Ｌ−Ｒa)と横方向の粗度（ｔｒａｎｓｖｅｒｓｅ  ｒｏｕｇｈｎｅｓｓ、Ｔ−Ｒａ）、及び長手方向のピークカウント（ｌｏｎｇｉｔｕｄｉｎａｌ  ｐｅａｋ  ｃｏｕｎｔ、Ｌ−ＰＣ）と横方向のピークカウント（ｔｒａｎｓｖｅｒｓｅ  ｐｅａｋ  ｃｏｕｎｔ、Ｔ−ＰＣ）により定義される。
【００２８】
【表１】
2010509495.tif 000003
【００２９】
測定された表面の特性について検討すると、中間めっき鋼板製品の浮き彫りされためっき皮膜のＬ−Ｗｃａは、約０．６４μｍの目標値に対して約０．５０μｍから約０．７０μｍまでの範囲にある。また、浮き彫りされためっき皮膜のＴ−Ｗｃａは、約０．９４μｍの目標値に対して約０．７６μｍから約１．１０μｍまでの範囲にある。表面の粗度については、浮き彫りされためっき皮膜のＬ−Ｒａは、約０．６４μｍの目標値に対して約０．５６μｍと約０．７１μｍの間である。Ｔ−Ｒａは、約１．１４μｍの目標値に対して約１．００μｍと約１．３０μｍの間の範囲にある。最後に、浮き彫りされためっき皮膜の表面のＬ−ＰＣは、４９ピーク／ｃｍ（ｐｅａｋｓ／ｃｍ）の目標値に対して約３２ピーク／ｃｍと約７２ピーク／ｃｍの間の範囲にある。そして、Ｔ−ＰＣは、約９０ピーク／ｃｍの目標値に対して８５ピーク／ｃｍと約９７ピーク／ｃｍの範囲にある。
【００３０】
図２Ｂに示すように、浮き彫りされた中間めっき鋼板製品は、研磨工程２０ｂまたは研磨ステーションに入る。そして、最初の研磨スタンド１、２番目の研磨スタンド２、及び３番目の研磨スタンド３が研磨ステーションに沿って相互に離れて置かれている。各々の研磨スタンド１〜３は、連続した研磨ベルト２８を含む。そして、研磨ベルト２８は可変速度ドライブ２９に取り付けられており、各々の可変速度ドライブ２９は、研磨工程２０ｂに入ってくる浮き彫りされた中間めっき鋼板製品の通過方向、または移動方向と平行に、または対応して、それぞれのベルトを回転させる。移動方向は、ベルト移動の矢印３０と鋼板移動の矢印２２によって示される。研磨ベルト２８は１２０グリット（ｇｒｉｔ）の材料または１２０グリットより細かな材料で構成される。研磨ベルトのグリットは、約３２０グリットから約１２０グリットまでの間、好ましくは１８０グリットである。本発明の範囲から逸脱することなく、適切な研磨グリット材料（ａｂｒａｓｉｖｅ  ｇｒｉｔ  ｍａｔｅｒｉａｌ）が研磨媒体として使われても良い。例えば、シリコンカーバイドグリット、酸化アルミニウムグリット、ジルコニアアルミナグリット、セラミック粒グリット材料等が研磨ベルト２８の研磨面に使われて良い。しかし、特定の研磨グリットに依存して、研磨された最終めっき皮膜の完成した表面の品質の特性はグリット材料の選択によって変わることが予期される。従って、研磨ベルト２８のための研磨グリットの選択は、ベルトのコストとベルトの使用期間を考慮した上で、製品の品質への要求によって変わって良い。
【００３１】
研磨ベルト２８が磨工程２０ｂに入ってくる鋼板のライン速度よりも速い速度で動くように、可変速度ドライブ２９は個々に調整される。研磨工程２０ｂに入ってくる浮き彫りされた中間めっき鋼板製品は、分当り約２２．８６メートル（７５フィート）と約６０．９６メートル（２００フィート）の間のライン速度で移動する。ステンレススチールのような外観を模擬し、望ましい連続した一貫性のある表面の特徴を与えるベルト速度は、分当り４５７．２表面メートル（ｓｕｒｆａｃｅ  ｍｅｔｅｒｓ  ｐｅｒ  ｍｉｎｕｔｅ：ＳＭＰＭ）又は分当り１５００表面フィート（ｓｕｒｆａｃｅ  ｆｅｅｔ  ｐｅｒ  ｍｉｎｕｔｅ：ＳＦＰＭ）より速いことを我々は発見した。従って、望ましいベルト速度の範囲は、４５７．２ＳＭＰＭ（１５００ＳＦＰＭ）から約１２１９．２ＳＭＰＭ（４０００ＳＦＰＭ）の間であり、より好ましいベルト速度の範囲は５４８．６４ＳＭＰＭ（１８００ＳＦＰＭ）から１０３６．３２ＳＭＰＭ（３４００ＳＦＰＭ）までの間である。更に、研磨された表面上にチャタマーク（ｃｈａｔｔｅｒ  ｍａｒｋｓ）が生じることを防ぐために、研磨ベルトのラインは個々に調節された異なるベルト速度で動くべきであることが発見された。
【００３２】
洗浄用滑剤（ｆｌｕｓｈｉｎｇ  ｌｕｂｒｉｃａｎｔ）３１、特に水をベースとした洗浄用滑剤は、研磨くず、例えば金属めっきの微粒子が研磨された表面２５ｂから洗い流されるように研磨スタンド１、２及び３を水浸しにする。鋼板の表面からそのような金属微粒子を除去することに失敗すると、研磨ベルト２８の摩耗及び／又は研磨ベルト２８への金属の付着を引き起こす。これは、コイルの研磨された表面に沿って長手方向のバンディング（ｂａｎｄｉｎｇ）を生じる。
【００３３】
上記の好ましい装置と方法は、浮き彫りされ、研磨された鋼板製品の全長にわたって全幅を横切って連続した一貫性のあるステンレススチールのような表面の外観を形成する。好ましい完成した鋼板製品は、少なくとも一方の表面に沿うスパングルフリーの浮き彫りされた溶融アルミニウム・亜鉛合金めっき皮膜を持つ中間鋼板製品と、ステンレススチールのような表面の外観に研磨された浮き彫りのめっき面とを有している。浮き彫りされ／研磨されたスパングルフリーめっき皮膜のサンプルが、表面の特性を決めるために測定された。テーブルＢは、上記テーブルＡに対応するサンプルＡからＩに対して測定された表面の特性値の一覧を示す。
【００３４】
テーブルＢに示すように、浮き彫りされ／研磨されためっき皮膜のＬ−Ｗｃａは、約０．７５μｍの目標値で、約０．７０μｍから約０．８０μｍまでの間の範囲にあることが好ましいのに対し、約０．６７μｍから約１．４３μｍまでの間の範囲にある。
Ｔ−Ｗｃａは、約０．４４μｍの目標値で、約０．４０μｍから約０．４６μｍまでの間の範囲にあることが好ましいのに対し、約０．４０μｍから約０．５０μｍまでの間の範囲にある。
浮き彫りされ、研磨されためっき皮膜に沿うＬ−Ｒａは、約０．７６μｍの目標値で、約０．７μｍと約０．９μｍの間の範囲にあることが好ましいのに対し、約０．６０μｍから約１．０μｍまでの間の範囲にある。
Ｔ−Ｒａは、約１．５８μｍの目標値で、約１．５μｍと約１．７μｍの間の範囲にあることが好ましいのに対し、約１．４μｍと約１．８μｍの間の範囲にある。
浮き彫りされ、研磨されためっき皮膜のＬ−ＰＣは、約２５．８ピーク／ｃｍの目標値で、約２４ピーク／ｃｍから約３２ピーク／ｃｍまでの範囲にあることが好ましいのに対し、約２０ピーク／ｃｍから約３７ピーク／ｃｍまでの間の範囲にある。
Ｔ−ＰＣは、約２０４ピーク／ｃｍの目標値で、約１８９ピーク／ｃｍから約２０９ピーク／ｃｍまでの間の範囲にあることが好ましいのに対し、約１７７ピーク／ｃｍと約２２１ピーク／ｃｍの間の範囲にある。
【００３５】
【表２】
2010509495.tif 000004
【００３６】
上記テーブルＡとテーブルＢの表面の測定に加えて、実際の生産工程の下で望ましいステンレススチールのような製品を開発するために、２４回の一連の研磨テストが長期間にわたって実施された。図２Ａと２Ｂに関して、メッキされたままの状態の鋼板製品の端から端まで幅を横切って望ましい連続した一貫性のあるステンレススチールのような表面の外観を生じた成功したテストの１つでは、次の典型的なテストパラメータを使って研磨された。
入ってくるめっきされたままの状態の鋼板製品２１の上側の表面２５は、テクスチャードパタンの付された作業面２７を持つトップ作業ローラー２６を使って圧延スタンド２３のボトム作業ローラー２４とトップ作業ローラー２６の間で浮き彫りされた。そして、浮き彫りされた中間めっき鋼板製品は、浮き彫り工程２０ａから研磨工程２０ｂに移動した。研磨工程２０ｂでは、約２４３．８４ＳＭＰＭ（８００ＳＦＰＭ）から約１０３６．３２ＳＭＰＭ（３４００ＳＦＰＭ）までの間のスピードで各々の研磨ベルトが選択的に動くように、ベルトモーターは個々に調整された。
入ってくる中間鋼板製品の浮き彫りされた表面は４２．６７ｍｐｍ（１４０ｆｐｍ）のライン速度で回転する研磨ベルトを用いて研磨された。ただし、研磨スタンド２は、研磨工程の間スタンバイ状態に置かれた。稼動中のベルト１または３のどちらかが上述したような予期しないダメージ、磨耗、または金属の付着のために取り替えられる必要がある場合、そのようなベルトがスタンバイ状態にある装置は直ちにベルトを取り替えることができる。
研磨されたテスト用鋼板の表面の検査は望ましい表面の外観を示し、研磨終了後に、浮き彫りされたアルミニウム・亜鉛合金めっき皮膜の厚さは１４．７μｍ（０．５８  ｍｉｌｓ）から１６．８μｍ（０．６６  ｍｉｌｓ）の間で測定された。一方、めっきされたままの状態のめっき皮膜の厚さは約１８．５μｍ（０．７３  ｍｉｌｓ）と２１．１μｍ（０．８３  ｍｉｌｓ）の間で測定された。従って、ステンレススチールのような外観に研磨する間に、メッキされた表面の約２０％、または約３．５６μｍ（０．１４  ｍｉｌｓ）と約４．３２μｍ（０．１７  ｍｉｌｓ）の間で元の金属合金めっき材料が失われた。言い換えると、研磨が終了した鋼板製品は、研磨された表面に、元のメッキ皮膜の厚さの８０％を含んでいた。
【００３７】
めっきされたままの状態の金属合金めっき皮膜の５０％まで研磨している間に除去する他の研磨工程に比べて、浮き彫りされた中間のめっき表面から除かれるまたは失われるめっき材料の量はとても重要である。上述したように、本発明は、浮き彫りする間に、保護用のめっきされたままの状態の材料を鋼板の素地から除去しない。そして、浮き彫りされたテクスチャまたはパターンは、研磨工程において上記で定義した望ましい表面の特徴に研磨する間にめっきされたままの状態の重さの２０％以下のみが失われるように築かれた土台を与える。従って、この浮き彫りされ／研磨された金属合金めっき鋼板製品は、これまでになかった連続した一貫性のあるステンレススチールのような仕上がりを有し、改善された耐腐食性または保護特性を持っている。
【００３８】
他の実施形態は、図３に示すように、連続した生産ラインに沿って異なる位置に配置された浮き彫り工程２０ａと研磨工程２０ｂの組み合わせから成る。本実施形態では、研磨工程２０ａは、テクスチャードパタンの付された作業面２７ａを有するボトム作業ローラー２４ａとトップ作業ローラー２６ａを持つ圧延スタンド２３ａを含んでいる。めっきされたままの状態の鋼板が圧延スタンド２３ａに入り、鋼板製品が作業ロールの間を通りすぎるとき、めっきされた両方の表面２５が浮き彫りされる。各々の作業ローラー２４ａと２６ａ上のテクスチャードパタンの付された作業面２７ａは、上述したように塑性変形を介してめっきされたままの状態の表面に鏡像の表面特徴を浮き彫りする。それで、めっきされた両方の表面２５のめっき材料は、鋼板の素地を覆っている金属合金めっき皮膜から実質的に失われない、または除去されない。これは、鋼板の両側に浮き彫りされためっき皮膜を有する中間炭素鋼板製品を与える。
【００３９】
上記好ましい実施形態と同様に、浮き彫りされた中間鋼板製品が研磨工程２０ｂに入る。研磨工程２０ｂでは、最初の一対のトップ研磨スタンド１ａとボトム研磨スタンド１ｂ、２番目の一対のトップ研磨スタンド２ａとボトム研磨スタンド２ｂ、および３番目の一対のトップ研磨スタンド３ａとボトム研磨スタンド３ｂが研磨工程２０ｂに沿って離れて置かれている。各々のトップ研磨スタンドとボトム研磨スタンドは上記好ましい実施形態に記述したように動作する連続した研磨ベルト２８ａと可変速度ドライブ２９を含んでいる。しかし、本実施形態では、トップ研磨スタンド１ａ、２ａ、および３ａの研磨ベルト２８ａ（矢印３３）に対して、ボトム研磨スタンド１ｂ、２ｂ、および３ｂの研磨ベルト２８ｂは反対の方向（矢印３２）に回転している。その結果、入ってくる浮き彫りされた中間鋼板製品の通過方向または移動方向（矢印３４）と平行な方向に、全ての研磨ベルト（２８ａと２８ｂ）が回転する。
【００４０】
残存している金属微粒子が研磨された両方の表面２５ｂから洗い流され、連続した一貫性のある表面の外観が浮き彫りされ、研磨された中間鋼板製品の上側と下側の両方の表面に沿って確実に与えられるように、洗浄用滑剤３１が各々の研磨スタンドに設けられる。最後の研磨の後で、両方の表面は、予め浮き彫りされた金属合金めっき鋼板製品を覆おうめっきされたままの状態の金属合金材料の２０％以下のみが失われた望ましい表面の特徴を示す。言い換えると、研磨された完成品は、浮き彫りまたは研磨の前に鋼板製品を覆っていた元々の保護用金属合金めっき皮膜の８０％以上を含む。
【００４１】
例えばＳＬＥＥＫのように、めっきされたままの状態の鋼板製品上の好ましい金属合金めっきがスパングルフリーアルミニウム・亜鉛溶融めっきであっても、本発明の範囲から逸脱することなく、上述した方法と装置を用いて、炭素鋼板製品を覆う保護用耐腐食性めっき皮膜は浮き彫りされ、研磨されることができる。そのような耐腐食性めっきは、例えば、電気亜鉛めっき鋼板製品（ｅｌｅｃｔｒｏｇａｌｖａｎｉｚｅｄ  ｓｈｅｅｔ  ｓｔｅｅｌ  ｐｒｏｄｕｃｔ）、ニッケル・亜鉛めっき（ｎｉｃｋｅｌ−ｚｉｎｃ  ｃｏａｔｉｎｇ）、ガルバナイズドめっき（ｇａｌｖａｎｉｚｅｄ  ｃｏａｔｉｎｇ）、アルミめっき（ａｌｕｍｉｎｉｚｅｄ  ｃｏａｔｉｎｇ）等のめっきされた皮膜を含む。
【００４２】
更に、たとえ、本発明を用いて研磨された金属合金めっきが塗装されない状態での使用に向いているとしても、研磨された最終製品は最上層を透明な塗料または薄い色のついた透明な塗料で塗装して使用することに適している。
【００４３】
以上説明したとおり、好ましい実施形態およびその他の実施形態の観点から発明が開示された。そして、それは上述した本発明の目的の各々を達成し、塗装されていない大型の最終製品の使用に適する、浮き彫りされ／研磨された新しい金属合金めっき製品を提供する。もちろん、本発明の開示からの種々の変更、修飾、代替も本発明の精神と範囲を逸脱することなく実施することができる。本発明は、特許請求の範囲によってのみ制限される。
【図１】
2010509495.tif 000005
【図２Ａ】
2010509495.tif 000006
【図２Ｂ】
2010509495.tif 000007
【図３】
2010509495.tif 000008
【手続補正書】
【提出日】平成21年5月21日(2009.5.21)
【手続補正１】
【補正対象書類名】明細書
【補正対象項目名】特許請求の範囲
【補正方法】変更
【補正の内容】
【特許請求の範囲】
【請求項１】
連続した一貫性のあるステンレススチールのような外観を有する研磨されためっき面を形成するための金属合金めっき鋼板製品の研磨方法であって、
ａ）微細化されたスパングルを有する金属合金めっき皮膜を持つ金属合金めっき鋼板製品を供給するステップと、
ｂ）研磨されると前記連続した一貫性のあるステンレススチールのような外観を与えるテクスチャードパタンの浮き彫りされためっき皮膜を持つ中間金属合金めっき鋼板製品を形成するために、前記金属合金めっき皮膜を浮き彫りするステップと、
ｃ）前記連続した一貫性のあるステンレススチールのような外観を形成するために前記テクスチャードパタンの浮き彫りされためっき皮膜を研磨するステップと、
を備えることを特徴とする金属合金めっき鋼板製品の研磨方法。
【請求項２】
前記金属合金めっき皮膜を浮き彫りするステップは、
ａ）少なくとも１つの作業ローラーがテクスチャードパタンの付された作業面を備え、当該１つの作業ローラーを含む１対の作業ローラーの間を前記金属合金めっき鋼板製品が通過するステップと、
ｂ）前記金属合金めっき鋼板製品の少なくとも１方のめっき面に、前記テクスチャードパタンの付された作業面の鏡像を浮き彫りするステップと、
を備えることを特徴とする請求項１に記載の金属合金めっき鋼板製品の研磨方法。
【請求項３】
前記テクスチャードパタンの付された作業面の鏡像を浮き彫りするステップは、前記少なくとも１方のめっき面に物理的な変化を引き起こさずに前記鏡像を浮き彫りする効果的なローラーの力を加えるステップを含むことを特徴とする請求項２に記載の金属合金めっき鋼板製品の研磨方法。
【請求項４】
前記加えられる効果的なローラーの力は、約１０，５００Ｎ／ｃｍ２と約２２，０００Ｎ／ｃｍ２の間であることを特徴とする請求項３に記載の金属合金めっき鋼板製品の研磨方法。
【請求項５】
前記テクスチャードパタンの付された作業面は、約２μｍと約５μｍの間のＴ−Ｒａを持つことを特徴とする請求項２に記載の金属合金めっき鋼板製品の研磨方法。
【請求項６】
前記テクスチャードパタンの付された作業面は、約２．３μｍと約２．８μｍの間のＴ−Ｒａを持つことを特徴とする請求項２に記載の金属合金めっき鋼板製品の研磨方法。
【請求項７】
前記テクスチャードパタンの浮き彫りされためっき皮膜は、約０．５０μｍと約０．７０μｍの間のＬ−Ｗｃａ、及び約０．７６μｍと約１．１０μｍの間のＴ−Ｗｃａを持つことを特徴とする請求項２に記載の金属合金めっき鋼板製品の研磨方法。
【請求項８】
前記テクスチャードパタンの浮き彫りされためっき皮膜は、約０．６４μｍのＬ−Ｗｃａ、及び約０．９４μｍのＴ−Ｗｃａを持つことを特徴とする請求項２に記載の金属合金めっき鋼板製品の研磨方法。
【請求項９】
前記テクスチャードパタンの浮き彫りされためっき皮膜は、約０．５６μｍと約０．７１μｍの間のＬ−Ｒａ、及び約１．００μｍと約１．３０μｍの間のＴ−Ｒａを持つことを特徴とする請求項２に記載の金属合金めっき鋼板製品の研磨方法。
【請求項１０】
前記テクスチャードパタンの浮き彫りされためっき皮膜は、約０．６４μｍのＬ−Ｒａ、及び約１．１４μｍのＴ−Ｒａを持つことを特徴とする請求項２に記載の金属合金めっき鋼板製品の研磨方法。
【請求項１１】
前記テクスチャードパタンの浮き彫りされためっき皮膜は、約３２ピーク／ｃｍと約７２ピーク／ｃｍの間のＬ−ＰＣ、及び約８５ピーク／ｃｍと約９７ピーク／ｃｍの間のＴ−ＰＣを持つことを特徴とする請求項２に記載の金属合金めっき鋼板製品の研磨方法。
【請求項１２】
前記テクスチャードパタンの浮き彫りされためっき皮膜は、約４９ピーク／ｃｍのＬ−ＰＣ、及び約９０ピーク／ｃｍのＴ−ＰＣを持つことを特徴とする請求項２に記載の金属合金めっき鋼板製品の研磨方法。
【請求項１３】
前記金属合金めっき鋼板製品は、めっきされたままの状態のとき約１８．５μｍと２１．１μｍの間のめっき皮膜の厚さを有し、前記中間金属合金めっき鋼板製品は、約１８．５μｍと２１．１μｍの間の浮彫りされためっき皮膜の厚さを有することを特徴とする請求項２に記載の金属合金めっき鋼板製品の研磨方法。
【請求項１４】
前記テクスチャードパタンの浮き彫りされためっき皮膜を研磨するステップは、
少なくとも２つの回転する研磨ベルトを用いて前記テクスチャードパタンの浮き彫りされためっき皮膜を研磨するステップを含み、
前記少なくとも２つの研磨ベルトは、４５７．２ＳＭＰＭより速いベルト速度で回転し、
前記少なくとも２つの研磨ブラシは、それぞれ異なるベルト速度で回転する、
ことを特徴とする請求項１に記載の金属合金めっき鋼板製品の研磨方法。
【請求項１５】
前記少なくとも２つの研磨ベルトは、約４５７．２ＳＭＰＭと約１２１９．２ＳＭＰＭの間の異なるベルト速度でそれぞれ回転することを特徴とする請求項１４に記載の金属合金めっき鋼板製品の研磨方法。
【請求項１６】
前記少なくとも２つの研磨ベルトは、約５４８．６４ＳＭＰＭと約１０３６．３２ＳＭＰＭの間の異なるベルト速度でそれぞれ回転することを特徴とする請求項１４に記載の金属合金めっき鋼板製品の研磨方法。
【請求項１７】
前記少なくとも２つの研磨ベルトは、１２０グリットまたは１２０グリットより細かな研磨面を含むことを特徴とする請求項１４に記載の金属合金めっき鋼板製品の研磨方法。
【請求項１８】
前記少なくとも２つの研磨ベルトは、約３２０グリットと約１２０グリットの間の研磨材料で構成されることを特徴とする請求項１４に記載の金属合金めっき鋼板製品の研磨方法。
【請求項１９】
前記少なくとも２つの研磨ベルトは、１８０グリットの研磨材料で構成されることを特徴とする請求項１４に記載の金属合金めっき鋼板製品の研磨方法。
【請求項２０】
前記テクスチャードパタンの浮き彫りされためっき皮膜を研磨するステップは、滑剤を用いて前記テクスチャードパタンの浮き彫りされためっき皮膜を洗い流すステップを含むことを特徴とする請求項１４に記載の金属合金めっき鋼板製品の研磨方法。
【請求項２１】
前記滑剤は、水をベースとすることを特徴とする請求項２０に記載の金属合金めっき鋼板製品の研磨方法。
【請求項２２】
前記研磨されたテクスチャードパタンの浮き彫りされためっき皮膜は、約０．６７μｍと約１．４３μｍの間のＬ−Ｗｃａ、及び約０．４０μｍと約０．５０μｍの間のＴ−Ｗｃａを持つことを特徴とする請求項１に記載の金属合金めっき鋼板製品の研磨方法。
【請求項２３】
前記研磨されたテクスチャードパタンの浮き彫りされためっき皮膜は、約０．７０μｍと約０．８０μｍの間のＬ−Ｗｃａ、及び約０．４０μｍと約０．４６μｍの間のＴ−Ｗｃａを持つことを特徴とする請求項１に記載の金属合金めっき鋼板製品の研磨方法。
【請求項２４】
前記研磨されたテクスチャードパタンの浮き彫りされためっき皮膜は、約０．７５μｍのＬ−Ｗｃａ、及び約０．４４μｍのＴ−Ｗｃａを持つことを特徴とする請求項１に記載の金属合金めっき鋼板製品の研磨方法。
【請求項２５】
前記研磨されたテクスチャードパタンの浮き彫りされためっき皮膜は、約０．６０μｍと約１．００μｍの間のＬ−Ｒａ、及び約１．４０μｍと約１．８０μｍの間のＴ−Ｒａを持つことを特徴とする請求項１に記載の金属合金めっき鋼板製品の研磨方法。
【請求項２６】
前記研磨されたテクスチャードパタンの浮き彫りされためっき皮膜は、約０．７０μｍと約０．９０μｍの間のＬ−Ｒａ、及び約１．５０μｍと約１．７０μｍの間のＴ−Ｒａを持つことを特徴とする請求項１に記載の金属合金めっき鋼板製品の研磨方法。
【請求項２７】
前記研磨されたテクスチャードパタンの浮き彫りされためっき皮膜は、約０．７６μｍのＬ−Ｒａ、及び約１．５８μｍのＴ−Ｒａを持つことを特徴とする請求項１に記載の金属合金めっき鋼板製品の研磨方法。
【請求項２８】
前記研磨されたテクスチャードパタンの浮き彫りされためっき皮膜は、約２０ピーク／ｃｍと約３７ピーク／ｃｍの間のＬ−ＰＣ、及び約１７７ピーク／ｃｍと約２２１ピーク／ｃｍの間のＴ−ＰＣを持つことを特徴とする請求項１に記載の金属合金めっき鋼板製品の研磨方法。
【請求項２９】
前記研磨されたテクスチャードパタンの浮き彫りされためっき皮膜は、約２４ピーク／ｃｍと約３２ピーク／ｃｍの間のＬ−ＰＣ、及び約１８９ピーク／ｃｍと約２０９ピーク／ｃｍの間のＴ−ＰＣを持つことを特徴とする請求項１に記載の金属合金めっき鋼板製品の研磨方法。
【請求項３０】
前記研磨されたテクスチャードパタンの浮き彫りされためっき皮膜は、約２５．８ピーク／ｃｍのＬ−ＰＣ、及び約２０４ピーク／ｃｍのＴ−ＰＣを持つことを特徴とする請求項１に記載の金属合金めっき鋼板製品の研磨方法。
【請求項３１】
前記金属合金めっき皮膜は、約２５重量％と７０重量％の間でアルミニウムを含むミニマイズドスパングルのアルミニウム・亜鉛合金めっき皮膜で構成されることを特徴とする請求項１に記載の金属合金めっき鋼板製品の研磨方法。
【請求項３２】
前記金属合金めっき皮膜は、約５５重量％のアルミニウムを含むミニマイズドスパングルのアルミニウム・亜鉛合金めっき皮膜で構成されることを特徴とする請求項１に記載の金属合金めっき鋼板製品の研磨方法。
【請求項３３】
前記金属合金めっき皮膜は、５００μｍより少ないスパングルファセット寸法を持つことを特徴とする請求項１に記載の金属合金めっき鋼板製品の研磨方法。
【請求項３４】
前記金属合金めっき皮膜は、３００μｍより少ないスパングルファセット寸法を持つことを特徴とする請求項１に記載の金属合金めっき鋼板製品の研磨方法。
【請求項３５】
前記金属合金めっき皮膜は、スパングルフリーであることを特徴とする請求項１に記載の金属合金めっき鋼板製品の研磨方法。
【請求項３６】
研磨されると、連続した一貫性のあるステンレススチールのような外観を生じるテクスチャードパタンの浮き彫りされためっき面を備えることを特徴とする中間金属合金めっき鋼板製品。
【請求項３７】
前記テクスチャードパタンの浮き彫りされためっき面は、約０．５０μｍと約０．７０μｍの間のＬ−Ｗｃａ、及び約０．７６μｍと約１．１０μｍの間のＴ−Ｗｃａを有することを特徴とする請求項３６に記載の中間金属合金めっき鋼板製品。
【請求項３８】
前記テクスチャードパタンの浮き彫りされためっき面は、約０．６４μｍのＬ−Ｗｃａ、及び約０．９４μｍのＴ−Ｗｃａを有することを特徴とする請求項３６に記載の中間金属合金めっき鋼板製品。
【請求項３９】
前記テクスチャードパタンの浮き彫りされためっき面は、約０．５６μｍと約０．７１μｍの間のＬ−Ｒａ、及び約１．００μｍと約１．３０μｍの間のＴ−Ｒａを有することを特徴とする請求項３６に記載の中間金属合金めっき鋼板製品。
【請求項４０】
前記テクスチャードパタンの浮き彫りされためっき面は、約０．６４μｍのＬ−Ｒａ、及び約１．１４μｍのＴ−Ｒａを有することを特徴とする請求項３６に記載の中間金属合金めっき鋼板製品。
【請求項４１】
前記テクスチャードパタンの浮き彫りされためっき面は、約３２ピーク／ｃｍと約７２ピーク／ｃｍの間のＬ−ＰＣ、及び約８５ピーク／ｃｍと約９７ピーク／ｃｍの間のＴ−ＰＣを有することを特徴とする請求項３６に記載の中間金属合金めっき鋼板製品。
【請求項４２】
前記テクスチャードパタンの浮き彫りされためっき面は、約４９ピーク／ｃｍのＬ−ＰＣ、及び約９０ピーク／ｃｍのＴ−ＰＣを有することを特徴とする請求項３６に記載の中間金属合金めっき鋼板製品。
【請求項４３】
約２５重量％と７０重量％の間でアルミニウムを含むミニマイズドスパングルのアルミニウム・亜鉛合金めっき皮膜を含むことを特徴とする請求項３６に記載の中間金属合金めっき鋼板製品。
【請求項４４】
約５５重量％のアルミニウムを含むミニマイズドスパングルのアルミニウム・亜鉛合金めっき皮膜を含むことを特徴とする請求項３６に記載の中間金属合金めっき鋼板製品。
【請求項４５】
５００μｍより小さいスパングルファセット寸法を持つ金属合金めっき皮膜を含むことを特徴とする請求項３６に記載の中間金属合金めっき鋼板製品。
【請求項４６】
３００μｍより小さいスパングルファセット寸法を持つ金属合金めっき皮膜を含むことを特徴とする請求項３６に記載の中間金属合金めっき鋼板製品。
【請求項４７】
スパングルフリーである金属合金めっき皮膜を含むことを特徴とする請求項３６に記載の中間金属合金めっき鋼板製品。
【請求項４８】
前記テクスチャードパタンの浮き彫りされためっき面は、約１８．５μｍと２１．１μｍの間の厚さのめっき皮膜を有することを特徴とする請求項３６に記載の中間金属合金めっき鋼板製品。
【請求項４９】
金属合金めっき鋼板の少なくとも一方の表面を浮彫りし、研磨するための浮彫・研磨装置であって、
ａ）テクスチャードパタンの付された作業面を有する少なくとも１つのローラーを持つ圧延ローラーと、
ｂ）前記圧延ローラーから離れて配置され、少なくとも２つの研磨ベルトを含む研磨装置と、
を備え、
i）前記少なくとも２つの研磨ベルトが各々鋼板製品の通過する方向と平行に回転し、
ii）前記少なくとも２つの研磨ベルトが４５７．２ＳＭＰＭより早いベルト速度で回転し、
iii）前記少なくとも２つの研磨ベルトがそれぞれ異なるベルト速度で回転する、
ことを特徴とする浮彫・研磨装置。
【請求項５０】
前記圧延ローラーが、前記金属合金めっき鋼板に物理的な変化を引き起こさずに金属合金めっき皮膜を浮き彫りする効果的なローラーの力を加える手段を与えることを特徴とする請求項４９に記載の浮彫・研磨装置。
【請求項５１】
前記加えられる効果的なローラーの力は、約１０，５００Ｎ／ｃｍ２と約２２，０００Ｎ／ｃｍ２の間であることを特徴とする請求項５０に記載の浮彫・研磨装置。
【請求項５２】
前記テクスチャードパタンの付された作業面は、約２μｍと約５μｍの間のＴ−Ｒａを持つことを特徴とする請求項４９に記載の浮彫・研磨装置。
【請求項５３】
前記テクスチャードパタンの付された作業面は、約２．３μｍと約２．８μｍの間のＴ−Ｒａを持つことを特徴とする請求項４９に記載の浮彫・研磨装置。
【請求項５４】
前記少なくとも２つの研磨ベルトは、１２０グリットまたは１２０グリットより細かな研磨材料で構成されることを特徴とする請求項４９に記載の浮彫・研磨装置。
【請求項５５】
前記少なくとも２つの研磨ベルトは、約３２０グリットと約１２０グリットの間の研磨材料で構成されることを特徴とする請求項４９に記載の浮彫・研磨装置。
【請求項５６】
前記少なくとも２つの研磨ベルトは、１８０グリットの研磨材料で構成されることを特徴とする請求項４９に記載の浮彫・研磨装置。
【請求項５７】
各前記研磨ベルトは、約４５７．２ＳＭＰＭから約１２１９．２ＳＭＰＭまでの間の選択されたベルト速度で回転することを特徴とする請求項４９に記載の浮彫・研磨装置。
【請求項５８】
各前記研磨ベルトは、約５４８．６４ＳＭＰＭから約１０３６．３２ＳＭＰＭまでの間の選択されたベルト速度で回転することを特徴とする請求項４９に記載の浮彫・研磨装置。
【請求項５９】
少なくとも一方の表面に浮き彫りされ、研磨された金属合金めっき皮膜を有する鋼板コイルを備え、
前記浮き彫りされ、研磨された金属合金めっき皮膜は、前記鋼板コイルの端から端まで幅を横切って連続した一貫性のあるステンレススチールのような外観を有する、
ことを特徴とする金属合金めっき鋼板製品。
【請求項６０】
複数の鋼板コイルを備え、
各前記鋼板コイルは、当該各鋼板コイルの端から端まで幅を横切って連続した一貫性のあるステンレススチールのような外観を有する、
ことを特徴とする請求項５９に記載の金属合金めっき鋼板製品。
【請求項６１】
前記浮き彫りされ、研磨された金属合金めっき皮膜は、塗装されない状態での使用に適することを特徴とする請求項５９に記載の金属合金めっき鋼板製品。
【請求項６２】
前記浮き彫りされ、研磨された金属合金めっき皮膜は、当該金属合金めっき皮膜に透明塗料が塗布されていることを特徴とする請求項５９に記載の金属合金めっき鋼板製品。
【請求項６３】
前記浮き彫りされ、研磨された金属合金めっき皮膜は、約０．６７μｍと約１．４３μｍの間のＬ−Ｗｃａ、及び約０．４０μｍと約０．５０μｍの間のＴ−Ｗｃａを有することを特徴とする請求項５９に記載の金属合金めっき鋼板製品。
【請求項６４】
前記浮き彫りされ、研磨された金属合金めっき皮膜は、約０．７０μｍと約０．８０μｍの間のＬ−Ｗｃａ、及び約０．４０μｍと約０．４６μｍの間のＴ−Ｗｃａを有することを特徴とする請求項５９に記載の金属合金めっき鋼板製品。
【請求項６５】
前記浮き彫りされ、研磨された金属合金めっき皮膜は、約０．７５μｍのＬ−Ｗｃａ、及び約０．４４μｍのＴ−Ｗｃａを有することを特徴とする請求項５９に記載の金属合金めっき鋼板製品。
【請求項６６】
前記浮き彫りされ、研磨された金属合金めっき皮膜は、約０．６０μｍと約１．００μｍの間のＬ−Ｒａ、及び約１．４０μｍと約１．８０μｍの間のＴ−Ｒａを有することを特徴とする請求項５９に記載の金属合金めっき鋼板製品。
【請求項６７】
前記浮き彫りされ、研磨された金属合金めっき皮膜は、約１．５０μｍと約１．７０μｍの間のＴ−Ｒａを有することを特徴とする請求項５９に記載の金属合金めっき鋼板製品。
【請求項６８】
前記浮き彫りされ、研磨された金属合金めっき皮膜は、約０．７６μｍのＬ−Ｒａ、及び約１．５８μｍのＴ−Ｒａを有することを特徴とする請求項５９に記載の金属合金めっき鋼板製品。
【請求項６９】
前記浮き彫りされ、研磨された金属合金めっき皮膜は、約２０ピーク／ｃｍと約３７ピーク／ｃｍの間のＬ−ＰＣ、及び約１７７ピーク／ｃｍと約２２１ピーク／ｃｍの間のＴ−ＰＣを有することを特徴とする請求項５９に記載の金属合金めっき鋼板製品。
【請求項７０】
前記浮き彫りされ、研磨された金属合金めっき皮膜は、約２４ピーク／ｃｍと約３２ピーク／ｃｍの間のＬ−ＰＣ、及び約１８９ピーク／ｃｍと約２０９ピーク／ｃｍの間のＴ−ＰＣを有することを特徴とする請求項５９に記載の金属合金めっき鋼板製品。
【請求項７１】
前記浮き彫りされ、研磨された金属合金めっき皮膜は、約２５．８ピーク／ｃｍのＬ−ＰＣ、及び約２０４ピーク／ｃｍのＴ−ＰＣを有することを特徴とする請求項５９に記載の金属合金めっき鋼板製品。
【請求項７２】
前記浮き彫りされ、研磨された金属合金めっき皮膜は、５００μｍより小さいスパングルファセット寸法を有することを特徴とする請求項５９に記載の金属合金めっき鋼板製品。
【請求項７３】
前記浮き彫りされ、研磨された金属合金めっき皮膜は、３００μｍより小さいスパングルファセット寸法を有することを特徴とする請求項５９に記載の金属合金めっき鋼板製品。
【請求項７４】
前記浮き彫りされ、研磨された金属合金めっき皮膜は、スパングルフリーであることを特徴とする請求項５９に記載の金属合金めっき鋼板製品。
【請求項７５】
前記浮き彫りされ、研磨された金属合金めっき皮膜は、約１４．７μｍと約１６．８μｍの間の厚さを有することを特徴とする請求項５９に記載の金属合金めっき鋼板製品。
【請求項７６】
前記浮き彫りされ、研磨された金属合金めっき皮膜は、約２５重量％と約７０重量％の間のアルミニウムを含むことを特徴とする請求項５９に記載の金属合金めっき鋼板製品。
【請求項７７】
前記浮き彫りされ、研磨された金属合金めっき皮膜は、約５５重量％のアルミニウムを含むことを特徴とする請求項５９に記載の金属合金めっき鋼板製品。
【請求項７８】
研磨されると連続した一貫性のあるステンレススチールのような外観を与えることができるテクスチャードパタンの浮き彫りされた金属合金めっき皮膜を有する中間金属合金めっき鋼板製品の製造方法であって、
ａ）少なくとも１つの作業ローラーがテクスチャードパタンの付された作業面を有し、当該１つの作業ローラーを含む１対の作業ローラーの間を金属合金めっき鋼板製品が通過するステップと、
ｂ）金属合金めっき皮膜に前記少なくとも１つの作業ローラーの作業面に付されたテクスチャードパタンの鏡像を浮き彫りするステップと、
を備え、
前記浮き彫りされた鏡像は、前記金属合金めっき皮膜が研磨されると連続した一貫性のあるステンレススチールのような外観を生じる表面特性を与える、
ことを特徴とする中間金属合金めっき鋼板製品の製造方法。
【請求項７９】
前記テクスチャードパタンの鏡像を浮き彫りするステップは、前記金属合金めっき皮膜に物理的な変化を引き起こさずに前記鏡像を浮き彫りする効果的なローラーの力を加えるステップを含むことを特徴とする請求項７８に記載の中間金属合金めっき鋼板製品の製造方法。
【請求項８０】
前記加えられる効果的なローラーの力は、約１０，５００Ｎ／ｃｍ２と約２２，０００Ｎ／ｃｍ２の間であることを特徴とする請求項７９に記載の中間金属合金めっき鋼板製品の製造方法。
【請求項８１】
前記テクスチャードパタンの付された作業面は、約２μｍと約５μｍの間のＴ−Ｒａを有することを特徴とする請求項７８に記載の中間金属合金めっき鋼板製品の製造方法。
【請求項８２】
前記テクスチャードパタンの付された作業面は、約２．３μｍと約２．８μｍの間のＴ−Ｒａを有することを特徴とする請求項７８に記載の中間金属合金めっき鋼板製品の製造方法。
【請求項８３】
前記浮き彫りされた金属合金めっき皮膜は、約０．５０μｍと約０．７０μｍの間のＬ−Ｗｃａ、及び約０．７６μｍと約１．１０μｍの間のＴ−Ｗｃａを有することを特徴とする請求項７８に記載の中間金属合金めっき鋼板製品の製造方法。
【請求項８４】
前記浮き彫りされた金属合金めっき皮膜は、約０．６４μｍのＬ−Ｗｃａ、及び約０．９４μｍのＴ−Ｗｃａを有することを特徴とする請求項７８に記載の中間金属合金めっき鋼板製品の製造方法。
【請求項８５】
前記浮き彫りされた金属合金めっき皮膜は、約０．５６μｍと約０．７１μｍの間のＬ−Ｒａ、及び約１．００μｍと約１．３０μｍの間のＴ−Ｒａを有することを特徴とする請求項７８に記載の中間金属合金めっき鋼板製品の製造方法。
【請求項８６】
前記浮き彫りされた金属合金めっき皮膜は、約０．６４μｍのＬ−Ｒａ、及び約１．１４μｍのＴ−Ｒａを有することを特徴とする請求項７８に記載の中間金属合金めっき鋼板製品の製造方法。
【請求項８７】
前記浮き彫りされた金属合金めっき皮膜は、約３２ピーク／ｃｍと約７２ピーク／ｃｍの間のＬ−ＰＣ、及び約８５ピーク／ｃｍと約９７ピーク／ｃｍの間のＴ−ＰＣを有することを特徴とする請求項７８に記載の中間金属合金めっき鋼板製品の製造方法。
【請求項８８】
前記浮き彫りされた金属合金めっき皮膜は、約４９ピーク／ｃｍのＬ−ＰＣ、及び約９０ピーク／ｃｍのＴ−ＰＣを有することを特徴とする請求項７８に記載の中間金属合金めっき鋼板製品の製造方法。
【請求項８９】
前記金属合金めっき鋼板製品は、めっきされたままの状態のとき約１８．５μｍと２１．１μｍの間の厚さのめっき皮膜を有し、
前記中間金属合金めっき鋼板製品は、約１８．５μｍと２１．１μｍの間の厚さの浮彫りされためっき皮膜を有する、
ことを特徴とする請求項７８に記載の中間金属合金めっき鋼板製品の製造方法。
【請求項９０】
前記浮き彫りされた金属合金めっき皮膜は、約１８．５μｍと２１．１μｍの間の厚さを有することを特徴とする請求項７８に記載の中間金属合金めっき鋼板製品の製造方法。
【請求項９１】
前記浮き彫りされた金属合金めっき皮膜は、約２５重量％と約７０重量％の間のアルミニウムを含むミニマイズドスパングルのアルミニウム・亜鉛合金メッキ皮膜であることを特徴とする請求項７８に記載の中間金属合金めっき鋼板製品の製造方法。
【請求項９２】
前記浮き彫りされた金属合金めっき皮膜は、約５５重量％のアルミニウムを含むミニマイズドスパングルのアルミニウム・亜鉛合金めっき皮膜であることを特徴とする請求項７８に記載の中間金属合金めっき鋼板製品の製造方法。
【請求項９３】
前記浮き彫りされた金属合金めっき皮膜は、約５００μｍより小さいスパングルファセット寸法を有することを特徴とする請求項７８に記載の中間金属合金めっき鋼板製品の製造方法。
【請求項９４】
前記浮き彫りされた金属合金めっき皮膜は、約３００μｍより小さいスパングルファセット寸法を有することを特徴とする請求項７８に記載の中間金属合金めっき鋼板製品の製造方法。
【請求項９５】
前記浮き彫りされた金属合金めっき皮膜は、スパングルフリーであることを特徴とする請求項７８に記載の中間金属合金めっき鋼板製品の製造方法。
【請求項９６】
ステンレススチールの表面を模擬した表面を有する金属合金めっき鋼板製品の製造方法であって、
ａ）金属合金めっき鋼板の素地を供給するステップと、
ｂ）前記金属合金めっき鋼板の素地の少なくとも１方のめっき面を浮き彫りするステップと、
ｃ）少なくとも２つの回転する研磨ベルトを用いて前記浮き彫りされた少なくとも１方のめっき面を研磨するステップと、
を備え、
前記浮き彫りされ、研磨された少なくとも１方のめっき面は、前記ステンレススチールの表面を模擬した表面を与える、
ことを特徴とする金属合金めっき鋼板製品の製造方法。
【国際調査報告】
2010509495.tif 000009
2010509495.tif 000010